ГИПСОВЫЙ ПРОДУКТ И СПОСОБ ЕГО ПОЛУЧЕНИЯ

1. Гипсовый продукт, отличающийся тем, что он состоит из, по существу, неповрежденных кристаллов, имеющих размер от 0,1 до менее 2,0 мкм.
2. Гипсовый продукт по п.1, отличающийся тем, что коэффициент формы кристаллов составляет по меньшей мере 2,0, предпочтительно лежит в пределах от 2,0 до 50, наиболее предпочтительно от 3,0 до 40.
3. Гипсовый продукт по п.1 или 2, отличающийся тем, что аспектное отношение кристаллов лежит в пределах от 1,0 до 10, предпочтительно от 1,0 до менее 5,0.
4. Гипсовый продукт по п.1, отличающийся тем, что ширина распределения частиц по размерам составляет менее 2,0, предпочтительно менее 1,25, наиболее предпочтительно менее 1,10.
5. Гипсовый продукт по п.1, отличающийся тем, что он представляет собой кроющий пигмент и состоит из кристаллов, имеющих размер от 0,1 до 1,0, предпочтительно от 0,5 до 1,0 мкм.
6. Гипсовый продукт по п.1, отличающийся тем, что он представляет собой заполняющий пигмент и состоит из кристаллов, имеющих размер от 1,0 до менее 2,0 мкм.
7. Способ получения гипсового продукта, согласно которому полугидрат сульфата кальция и/или ангидрит сульфата кальция, воду и модификатор габитуса кристаллов приводят в контакт таким образом, что полугидрат сульфата кальция и/или ангидрит сульфата кальция и вода реагируют друг с другом с образованием кристаллического гипсового продукта, отличающийся тем, что полугидрат сульфата кальция и/или ангидрит сульфата кальция используют в таком количестве, что реакционная смесь, получаемая из полугидрата сульфата кальция и/или ангидрита сульфата кальция, воды и модификатора габитуса кристаллов, имеет содержание сухого вещества в пределах от 50 до 84 мас.% для получения гипсового продукта, состоящего из, по существу, неповрежденных кристаллов, имеющих размер от 0,1 до менее 2,0 мкм.
8. Способ по п.7, отличающийся тем, что полугидрат сульфата кальция и/или ангидрит сульфата кальция используют в таком количестве, что реакционная смесь, получаемая из него/из них, воды и модификатора габитуса кристаллов, имеет содержание сухого вещества в пределах от 57 до 84 мас.%, предпочтительно от 60 до 80 мас.%.
9. Способ по п.7, отличающийся тем, что модификатор габитуса кристаллов добавляют в воду перед добавлением полугидрата сульфата кальция и/или ангидрита сульфата кальция.
10. Способ по п.7, отличающийся тем, что модификатор габитуса кристаллов представляет собой соединение, молекула которого имеет одну или несколько карбоксильных или сульфогрупп, либо является его солью.
6
11. Способ по п.10, отличающийся тем, что модификатор габитуса кристаллов выбирают из группы, состоящей из этилендиаминянтарной кислоты, иминодиянтарной кислоты, этилендиаминтетрауксусной кислоты, диэтилентриаминпентауксусной кислоты, нитрилотриуксусной кислоты, N-бис-(2-(1,2-дикарбоксиэтокси)этиласпарагиновой кислоты, ди-, тетра- и гексааминостильбенсульфокислот и их солей, таких как аминотриэтоксисукцинат натрия (Na-TCA), а также алкилбензолсульфонатов.
12. Способ по п.7, отличающийся тем, что модификатор габитуса кристаллов используют в количестве от 0,01 до 5,0% от массы полугидрата сульфата кальция и/или ангидрита сульфата кальция.
13. Способ по п.7, отличающийся тем, что полугидрат сульфата кальция и/или ангидрит сульфата кальция, воду и модификатор габитуса кристаллов перемешивают предпочтительно интенсивно до тех пор, пока полугидрат сульфата кальция и/или ангидрит сульфата кальция и вода не прореагируют с образованием гипса.
14. Способ по п.7, отличающийся тем, что закристаллизовавшийся или выделенный гипс диспергируют с использованием диспергирующего агента.
15. Способ по п.14, отличающийся тем, что диспергирующий агент используют в количестве от 0,01 до 5,0%, предпочтительно от 0,05 до 3,0% от массы гипса.
16. Способ по п.7, отличающийся тем, что образовавшийся выделенный или диспергированный гипс обрабатывают добавками, такими как биоциды.
17. Способ по п.7, отличающийся тем, что образовавшийся выделенный диспергированный и необязательно обработанный добавками гипс просеивают для получения частиц гипса, имеющих требуемый размер.
18. Способ по п.7, отличающийся тем, что образовавшийся выделенный диспергированный и необязательно обработанный добавками или просеянный гипс отбеливают.